(57)【要約】      （修正有）【課題】十分な通液性を備え、かつ化粧液が蒸散し難い積層シート、該積層シートを用いた化粧用シートおよび化粧用マスクを提供する。【解決手段】セルロース繊維と合成繊維とが混合されてなるシートＡの少なくとも一方の表面に、通液性を有するシートＢが、少なくとも前記合成繊維の熱溶融によって積層一体化されている、通液性を有する積層シートによる。シートＡの合成繊維は不飽和カルボン酸及び不飽和カルボン酸無水物からなる群の少なくとも一種を含むビニル系モノマーでグラフト重合された変成ポリオレフィンを含む繊維である。シートＡは各種方法で作成された不織布であり、シートＢはメルトブローン不織布及びスパンボンド不織布からなる群より選ばれた少なくとも一種である。【選択図】図１
2015016593.tif 000002
【特許請求の範囲】
【請求項１】
セルロース繊維と合成繊維とが混合されてなるシートＡの少なくとも一方の表面に、通液性を有するシートＢが、少なくとも前記合成繊維の熱溶融によって積層一体化されている、通液性を有する積層シート。
【請求項２】
シートＡが、セルロース繊維を１０〜９０質量％含み、合成繊維を９０〜１０質量％含む不織布である、請求項１記載の通液性を有する積層シート。
【請求項３】
シートＡとシートＢとが、熱カレンダーロールで積層一体化されている、請求項１または請求項２に記載の通液性を有する積層シート。
【請求項４】
シートＡに使用される合成繊維が、不飽和カルボン酸残基および不飽和カルボン酸無水物残基からなる群から選ばれる少なくとも１種を含むビニルモノマーでグラフト重合された変成ポリオレフィンを含む、請求項１〜３のいずれか１項に記載の通液性を有する積層シート。
【請求項５】
シートＡが、湿式不織布、乾式不織布、水流交絡不織布、蒸気交絡不織布およびエアレイド不織布からなる群から選ばれる少なくとも１種である、請求項１〜４のいずれか１項に記載の通液性を有する積層シート。
【請求項６】
シートＢが、メルトブローン不織布およびスパンボンド不織布からなる群から選ばれる少なくとも１種である、請求項１〜５のいずれか１項に記載の通液性を有する積層シート。
【請求項７】
請求項１〜６のいずれか１項に記載の通液性を有する積層シートを用いて得られた化粧用シート。
【請求項８】
請求項１〜６のいずれか１項に記載の通液性を有する積層シートを用いて得られた化粧用マスク。
【請求項９】
請求項８記載の化粧用マスクを複数枚積層して構成された積層体を、容器に入れて包装した包装体において、前記化粧用マスクが化粧液を含浸している包装体。
【発明の詳細な説明】
【技術分野】
【０００１】
本発明は、通液性に優れ、かつ化粧液蒸散防止性を有する積層シート、該積層シートを用いた化粧用シートおよび化粧用マスクに関する。
【背景技術】
【０００２】
従来から不織布に化粧水、美容液、乳液、クレンジング剤等の化粧液を含浸したシート状化粧品が広く利用されている。該化粧品には化粧用マスクや化粧落としシート等があるが、特に化粧用マスクは、得られる美容効果や使用者の心理的満足度が高いことから、人気の高い化粧品アイテムの一つである。
【０００３】
化粧用マスクは１９８０年代前半に初めて商品化された。初期の化粧用マスクはコットン不織布に化粧液を浸み込ませただけのシンプルな形態であったが、昨今では消費者ニーズの多様化から様々な種類が商品化されている。なかでも、長時間の使用によっても化粧液が蒸散し難く、化粧液成分を効率よく肌に浸透させる機能を有する化粧用マスクは消費者の人気が高い。
【０００４】
該化粧用マスクを実現する手法として、例えば、特許第０４５５５５８１号公報にて、不織布に疎水性フィルムをラミネートした積層不織布による化粧用マスクが提案されている。また、特許第０５１８５４５１号公報には、不織布に疎水性穴あきフィルムをラミネートした積層不織布による化粧用マスクが提案されている。これら技術を用いた化粧用マスクは機能性化粧料として、一枚入りパッケージ単価が５００〜１，５００円もする高級化粧品として広く販売されている。
【０００５】
これとは別に、昨今、例えば５〜４０枚の化粧用マスクを一つのプラスチックケースまたはチャック付ポリ袋の容器に納められたマスク包装体の商品が人気を博している。該マスク包装体は、化粧用マスク一枚当りの単価が２０〜１００円と安価なことから、若年層を中心に売上げを増やしている。
【０００６】
該マスク包装体は、不織布より打ち抜いて作製された化粧用マスクを折畳み、次いで５〜４０枚を積層して、プラスチックケースまたはチャック付ポリ袋等の容器に入れたのち、化粧液を充填し、封函することにより製造される。この際、化粧用マスクの基材が通液性に乏しい不織布であると、化粧液が積層された化粧用マスク全体に均一付着せず不良品となってしまう。そのため、該マスク包装体用の化粧用マスクに用いられる不織布は、コットン、パルプ、レーヨン等の親水性かつ通液性に優れたセルロース系繊維を主成分とした単層不織布に限られている。例え、化粧液が蒸散し難く、化粧液成分を効率よく肌に浸透させることが可能な前記の穴あき疎水性フィルムをラミネートしたタイプの積層不織布であったとしても、その通液性が不十分であるために、マスク包装体用の化粧用マスクに適用することが困難であったのが実情である。
【先行技術文献】
【特許文献】
【０００７】
【特許文献１】特許第０４５５５５８１号公報
【特許文献２】特許第０５１８５４５１号公報
【発明の概要】
【発明が解決しようとする課題】
【０００８】
以上のことから、本発明は、十分な通液性を備え、かつ化粧液が蒸散し難い積層シート、該積層シートを用いた化粧用シートおよび化粧用マスクを提供することを課題とする。
【課題を解決するための手段】
【０００９】
本発明者らは、前記課題を解決するために鋭意研究を重ねた。その結果、セルロース繊維と合成繊維とが混合されてなるシートＡの少なくとも一方の表面に、通液性を有するシートＢが、少なくとも前記合成繊維の熱溶融によって積層一体化されている積層シートを使用すれば、上記課題を解決できることを見出し、この知見に基づき、本発明を完成した。
【００１０】
本発明は、下記の構成を有する。
［１］セルロース繊維と合成繊維とが混合されてなるシートＡの少なくとも一方の表面に、通液性を有するシートＢが、少なくとも前記合成繊維の熱溶融によって積層一体化されている通液性を有する積層シート。
［２］シートＡが、セルロース繊維を１０〜９０質量％含み、合成繊維を９０〜１０質量％含む不織布である、前記［１］に記載の通液性を有する積層シート。
［３］シートＡとシートとＢが、熱カレンダーロールで一体化されている、前記［１］または前記［２］に記載の通液性を有する積層シート。
［４］シートＡに使用される合成繊維が、不飽和カルボン酸残基および不飽和カルボン酸無水物残基からなる群から選ばれる少なくとも１種を含むビニルモノマーでグラフト重合された変成ポリオレフィンを含む、前記［１］〜［３］のいずれか１に記載の通液性を有する積層シート。
［５］シートＡが、湿式不織布、乾式不織布、水流交絡不織布、蒸気交絡不織布およびエアレイド不織布からなる群から選ばれる少なくとも１種である、前記［１］〜［４］のいずれか１に記載の通液性を有する積層シート。
［６］シートＢが、メルトブローン不織布およびスパンボンド不織布からなる群から選ばれる少なくとも１種である、前記［１］〜［５］のいずれか１に記載の通液性を有する積層シート。
［７］前記［１］〜［６］のいずれか１に記載の通液性を有する積層シートを用いて得られた化粧用シート。
［８］前記［１］〜［６］のいずれか１に記載の通液性を有する積層シートを用いて得られた化粧用マスク。
［９］前記［８］記載の化粧用マスクを複数枚積層して構成された積層体を、容器に入れて包装した包装体において、前記化粧用マスクが化粧液を含浸している包装体。
【発明の効果】
【００１１】
本発明の積層シートは、通液性を備え、かつ化粧液が蒸散し難い効果を有する。また、本発明の化粧用シートおよび化粧用マスクは、該積層シートを用いて作製されることから、積層シートと同様に、通液性を備え、かつ化粧液が蒸散し難い効果を有する。
【図面の簡単な説明】
【００１２】
【図１】本発明の化粧用マスクの一実施形態を示す概略構成図である。
【発明を実施するための形態】
【００１３】
以下、本発明を実施の形態に即して詳細に説明する。
【００１４】
本発明の積層シートは、セルロース繊維と合成繊維とが混合されてなるシートＡの少なくとも一方の表面に、通液性を有するシートＢが、積層一体化されている。
【００１５】
＜シートＡ＞
本発明におけるシートＡは、化粧液の保液性の観点から、保水できる素材が含有されていることが必要であり、さらに通液性の観点から、シートＡとシートＢとを接着剤やホットメルト剤等を使用せずに、熱溶融によって積層一体化できることが必要である。そのためには、シートＡは、セルロース繊維と合成繊維とを含むことが必要である。シートＡとしては、セルロース繊維を１０〜９０質量％含み、合成繊維を９０〜１０質量％含む不織布が好ましく、セルロース繊維を５０〜７０質量％含み、合成繊維を５０〜３０質量％含む不織布がより好ましい。前記範囲とすることで、不織布は、保液性と不織布強度とのバランスが良好となる。
【００１６】
シートＡに用いられるセルロース繊維はセルロースを主成分とする繊維であれば特に限定されるものではなく、例えば、パルプ、コットン、麻、竹、ケナフ等の天然繊維、ビスコースレーヨン、キュプラ、リヨセル等の再生繊維が好ましく使用できる。これらのセルロース繊維は一種類のみで使用してもよいし、二種類以上を適当な比率で混綿して使用してもよい。
【００１７】
シートＡに用いられる合成繊維は、シートＡに実用に十分な不織布強度を付与すると共に、シートＡとシートＢを積層一体化（接合）する目的で使用される。シートＡに用いられる合成繊維は、熱可塑性樹脂を主成分とする繊維であれば特に限定されるものではなく、例えば、ポリオレフィン類、ポリエステル類、ポリアミド類等の単一組成繊維、または、これら樹脂成分の組み合わせからなる芯鞘型複合繊維、並列型複合繊維、海島型複合繊維等の複合繊維が使用できる。なかでも合成繊維として、不飽和カルボン酸残基および不飽和カルボン酸無水物残基からなる群から選ばれる少なくとも１種を含むビニルモノマーでグラフト重合された変成ポリオレフィンを鞘成分に含み、ポリプロピレンを芯成分に配した、芯鞘型複合繊維を使用すれば、シートＡに対して実用に十分な不織布強度と、シートＢとの接合強度を付与することができる。また、シートＡに用いられる合成繊維の繊維径は特に限定されないが、柔軟性や肌へのチクチク感を避けるため、１〜３０μｍの範囲であることが好ましい。これら合成繊維は一種類のみで使用してもよいし、二種類以上を適当な比率で混綿して使用してもよい。
【００１８】
本発明においてシートＡは特に限定されず、既知の方法で製造された、湿式不織布、乾式不織布、水流交絡不織布、蒸気交絡不織布およびエアレイド不織布から選ばれる不織布が使用できる。なかでも、嵩高かつ保液性に優れるエアレイド不織布は好ましく使用することができる。
【００１９】
シートＡの目付は１５〜１００ｇ／ｍ２の範囲であることが好ましく、より好ましくは２０〜８０ｇ／ｍ２の範囲である。シートＡの目付が１５ｇ／ｍ２以上であると地合いが良好となり製品の外観がよくなるばかりか、化粧液を十分に保液することができ好ましい。また、シートＡの目付が１００ｇ／ｍ２以下であると、シートが厚くなりすぎず、シートの柔軟性、肌追随性、肌密着性が向上するため、好ましい。
【００２０】
＜シートＢ＞
本発明におけるシートＢは、通液性を有するシートである。通液性の観点から、シートが多孔質であることが好ましく、そのためには、シートＢは、合成繊維を主成分とする不織布であることが好ましい。例えば、ポリオレフィン類、ポリエステル類、ポリアミド類等の単一組成繊維、または、またはこれら樹脂成分の組み合わせからなる芯鞘型複合繊維、並列型複合繊維、海島型複合繊維等の複合繊維が使用できる。シートＢに用いられる合成繊維を構成する樹脂成分のうち、最も低融点の樹脂成分の融点が、シートＡとシートＢとの一体化に関与しているシートＡに用いられる合成繊維の樹脂成分の融点よりも高いことが好ましく、本発明の積層シートの加工時の寸法安定性を保つ効果がある。
シートＢに用いられる合成繊維の繊維径は特に限定されないが、通液性と親水性のバランスの観点および化粧液の蒸散を防ぐという観点から０．５〜３０μｍの範囲であることが好ましい。また、該合成繊維は一種類のみで使用してもよいし、二種類以上を適当な比率で混綿して使用してもよい。さらにシートＢにはセルロース繊維を含んでもよい。
【００２１】
シートＢは特に限定されず、既知の方法で製造された、湿式不織布、乾式不織布、スパンボンド不織布、メルトブローン不織布、スパンボンド不織布とメルトブローン不織布の積層不織布が使用できる。このうち、スパンボンド不織布、メルトブローン不織布、スパンボンド不織布とメルトブローン不織布の積層不織布は仕上剤（表面処理剤）が使用されていないことから、夾雑物の混入を嫌う化粧品用途に好適である。なかでも、ポリエチレンを鞘成分に、ポリプロピレンまたはポリエステルを芯成分に配した複合長繊維からなる複合スパンボンド不織布は、柔軟性、嵩高性、通液性、化粧液の蒸散防止効果、機械強度のバランスがよく、好ましく使用することができる。
【００２２】
シートＢの目付は１０〜３５ｇ／ｍ２の範囲であることが好ましく、より好ましくは１２〜２５ｇ／ｍ２の範囲である。シートＢの目付が１０ｇ／ｍ２以上であると、化粧液の蒸散抑制効果が向上するため好ましい。また、３５ｇ／ｍ２以下であると、厚くなりすぎず、シートの柔軟性、肌追随性、肌密着性が向上するため、好ましい。
【００２３】
＜積層シート＞
本発明の積層シートは、シートＡの少なくとも一方の表面に、シートＢが、積層一体化された、シートＡとシートＢとの二層構造シートである。本発明においてシートＡとシートＢとを積層一体化する方法は、少なくともシートＡに含まれる合成繊維の熱溶融によって積層一体化されていれば特に限定されず、例えば、熱エンボスロールによる積層一体化、熱カレンダーロールによる積層一体化、超音波による積層一体化方法等が利用できる。なかでも、本発明においては、熱カレンダーロールで乾熱接合することによる積層一体化は、生産ラインに乾燥工程を配置する必要がなく、かつ高速での接合が可能なうえ、平滑で肌への密着性に優れる積層シートが得られることから好ましく使用できる。積層シートの目付は２５〜１３５ｇ／ｍ２の範囲であることが好ましく、より好ましくは３２〜１０５ｇ／ｍ２の範囲である。積層シートの目付がこの範囲内であると、シートの柔軟性、肌追随性、肌密着性が良好になるため、好ましい。
【００２４】
本発明の積層シートは、化粧直しシート、メイク落としシート、目元・口元ケア用シート、化粧用マスク等の各種化粧用シートに好適に使用できる。化粧用シートは乾燥状態でも使用できるが、化粧水、美容液、乳液、クレンジング剤等の化粧液を、化粧用シート１００質量部に対し、３００〜２０００質量部、好ましくは、５００〜１５００質量部の範囲で含浸させた場合に、最も良好なパフォーマンスが得られるため、好ましい。
【００２５】
＜化粧用マスク＞
本発明の化粧用マスクは、顔を被覆するために適した形状に切り出され、加工される。化粧用マスクには、例えば、目、鼻および口に相当する部分に、必要に応じて打ち抜き部または切り込み部を設けられる。その加工方法は特に限定されないが、トムソン刃による打ち抜き加工、ロータリー式ダイカッターの使用が好ましい。
化粧用マスクは、適宜、目的に応じて種々の形に切り出せばよく、形状は特に限定されないが、例えば、一枚のシートで顔全面を覆うワンピース型、二枚以上のシートを組み合わせて顔全面を覆うセパレート型であってもよく、また、襟足を伸ばして首分も覆うような形状であってもよい。さらにまた、顔の一部分（例えば、目元、口元、鼻または頬）のみを覆うような形状であってもよい。
【００２６】
本発明の化粧用マスクに使用する化粧液は、特に限定されず、市販の化粧液等を使用できるが、保湿成分、エモリエント成分、血行促進成分、クレンジング成分、制汗成分、香り成分、美白成分、痩身成分、抗菌成分、紫外線防止成分等の化粧成分を含んでいることが好ましい。化粧用マスクへの化粧液の含有量は、液だれせず、効果的に効能が発揮される範囲であればよく、特に限定されない。一般的には、化粧用マスク１００質量部に対し、１００〜２０００質量部、好ましくは、５００〜１５００質量部の範囲で含浸させることができる。化粧用マスクとして使用する場合には、シートＡが肌面に当るように使用することが好ましい。これは、保液性の高いシートＡによって肌に十分な化粧液が供給され、シートＢによって化粧液の蒸散が抑制されるからである。
【００２７】
本発明の積層シートが良好な通液性を有するのは、シートＡが、セルロース繊維と合成繊維が混合されたシートであること、さらに、好ましくは、シートＢに含まれる合成繊維を構成する樹脂成分のうちで最も低融点の樹脂成分の融点（ｂ）が、シートＡとシートＢとの一体化に関与するシートＡの樹脂成分の融点（ａ）よりも高いこと、そして、好ましくは、積層一体化が、シートＡの樹脂成分が熱溶融し、シートＢの樹脂成分が熱溶融しない温度で加熱一体化されることによる。特に、シートＡが、セルロース繊維と合成繊維とが混合されてなるシートであることによって、例え、熱カレンダーロールで積層一体化の処理を行っても、シートＡ中では、熱接合に関与しないセルロースがシートＡの空隙を保ち、シートＢでは、シートＢ中の合成樹脂がシートＢの空隙を保ちうるからである。
【００２８】
＜包装体＞
本発明の積層シートは、複数枚を積層して積層体とし、これを容器に入れることで包装体とすることができる。同様に、本発明の化粧用マスクは、複数枚を積層して積層体とし、これを容器に入れることで包装体とすることができる。積層体が化粧用マスクの場合は、包装体に化粧液を入れ、化粧用マスクに予め化粧液を含浸させておくことができる。
予め化粧液がマスクに含まれていることから、必要なときに包装体から化粧用マスクを取り出してすぐに使用することができる。
【実施例】
【００２９】
以下、実施例を用いて本発明の詳細を説明する。但し、本実施例は本発明をなんら限定するものではない。
【００３０】
［通液性試験］
シートを１０ｃｍ×１０ｃｍのサイズに２０枚切り出して重ね、シートの束とする。次いで、シートの束に対して、化粧液（資生堂社製、エリクシールシュペリエル・リフトモイストローションIII（商品名））を、ピペットを用いて１０ｍＬ滴下する。１０分間静置後、化粧液が通液したシート枚数を目視にて確認し、通液したシート枚数が多いものほど通液性良好と判定する。
【００３１】
［保液性試験］
シートを１０ｃｍ×１０ｃｍのサイズに切り出し、その質量を測定する。次に、シートを精製水に１０分間、室温（２５℃）にて浸漬して精製水を均一に含浸させたのち、シートを取り出し、２分間、室内（２５℃／湿度５５％）にシートを吊り下げて水切りを行う。得られた浸漬後のシートの質量を測定し、下記計算式にあてはめて得られた値を保液性とする。
保液性
＝｛（浸漬後のシート質量−浸漬前のシート質量）／浸漬前のシート質量｝×１００
【００３２】
［耐蒸散性試験］
シートを１０ｃｍ×１０ｃｍのサイズに切り出し、精製水に１０分間、室温（２５℃）にて浸漬し、精製水を均一に含浸させる。次いで、２分間、室内（２５℃／湿度５５％）にシートを吊り下げて水切りを行い、得られたシートを精製水含浸シートとする。
精製水含浸シートは、シートＢが上面となるようにプラスチック板に密着させ（ただし、単層のシートの場合、上面下面関係なくそのまま密着させる。）、精製水含浸シートの質量をプラスチック板ごと測定して、これをゼロタイム質量（初期質量）とする。続いて、精製水含浸シートをプラスチック板ごと４０℃インキュベーターに入れ、３０分後に、同様の方法で質量を測定して、これを３０分後質量とする。得られたシートの質量を下記計算式にあてはめて精製水の残存量比を求め、該数値が大きいほど耐蒸散性が良好と判断する。
耐蒸散性
＝１００−｛（ゼロタイム質量−３０分後質量）／ゼロタイム質量｝×１００
【００３３】
［シートＡの作成］
（１）シートＡ（Ａ−１）
セルロース系繊維として木材パルプ（Ｗｅｙｅｒｈａｅｕｓｅｒ社製、ＮＦ４０５の粉砕品)を５０質量％、合成繊維としてＪＮＣ株式会社製複合繊維：ＩＮＴＡＣＫ（登録商標）  Ｓ５１５Ｂ（芯；ポリプロピレン、鞘；マレイン酸無水物変性ポリエチレンとポリエチレンの混合物、１．７ｄｔｅｘ、カット長３ｍｍ）を５０質量％となるように調整したのち、エアレイド不織布加工機を用いて、目付４０ｇ／ｍ２のウェブを作成した。得られたウェブを熱風炉で１１５℃／９０秒間加熱してシートＡ（Ａ−１）を得た。
【００３４】
（２）シートＡ（Ａ−２）
セルロース系繊維としてレーヨン（ＬＥＮＺＩＮＧ社製、ＬＥＮＺＩＮＧＶＩＳＣＯＳＥ、１．３ｄｔｅｘ、カット長３９ｍｍ、ダルタイプ）を５０質量％、合成繊維としてＪＮＣ株式会社製複合繊維：ＩＮＴＡＣＫ（登録商標）  Ｓ０１０Ｂ（芯；ポリプロピレン、鞘；マレイン酸無水物変性ポリエチレンとポリエチレンの混合物、１．７ｄｔｅｘ、カット長３８ｍｍ）を５０質量％となるように計量したのち、カード機を用いて目付４０ｇ／ｍ２のウェブを作成した。得られたウェブに水流交絡処理を施し、１１５℃で乾燥させてシートＡ（Ａ−２）を得た。
【００３５】
［シートＢの作成］
（１）シートＢ（Ｂ−１）
ＪＮＣ株式会社製不織布であるスパンボンド不織布：ＥＳＢｏｎｄ（登録商標）  ＦＴ１７（芯；ポリエチレンテレフタレート、鞘；ポリエチレン、芯鞘比＝５：５、目付１７ｇ／ｍ２）を、シートＢ（Ｂ−１）とした。
（２）シートＢ（Ｂ−２）
ＪＮＣ株式会社製不織布であるスパンボンド不織布：ＥＳＢｏｎｄ（登録商標）  ＥＢ２０（芯；ポリプロピレン、鞘；ポリエチレン、芯鞘比＝５：５、目付２０ｇ／ｍ２）を、シートＢ（Ｂ−２）とした。
（３）シートＢ（Ｂ−３）
撥水性フィルム（東レ社製、トレファンＶＬ２２）に対し、剣山（１３２×８７ｍｍ、針数４８６本）を押し当て、孔径０．５ｍｍ、開孔数４．２個／ｃｍ２の穴あきフィルムを得た。該フィルムをシートＢ（Ｂ−３）とした
【００３６】
［通液性試験の評価結果（１）］
得られたシートＡ（Ａ−１）、シートＡ（Ａ−２）、シートＢ（Ｂ−１）、シートＢ（Ｂ−２）、シートＢ（Ｂ−３）の各シートを用いて、通液性試験を行った。
その評価結果を表１に示した。
【００３７】
【表１】
2015016593.tif 000003
【００３８】
［シートＡとシートＢの一体化］
実施例１〜４、比較例１、比較例３
前記したシートＡ（Ａ−１）、シートＡ（Ａ−２）、シートＢ（Ｂ−１）、シートＢ（Ｂ−２）、シートＢ（Ｂ−３）を各々Ａ４サイズに切り出した。次いで、上面がシートＡ、下面がシートＢとなるように各シートを配置したのち、上面ロール２５℃、下面ロール１２３℃、線圧１００Ｎ／ｃｍ、ライン速度１０ｍ／分の条件にて熱カレンダーロールを用いて接合一体化し、表２に示す実施例１〜４、および、比較例１、比較例３の各積層シートを得た。
【００３９】
比較例２、比較例４
シートＡ（Ａ−１）、シートＡ（Ａ−２）の各々の単層シートを、比較例２、比較例４のシートとした。
【００４０】
【表２】
2015016593.tif 000004
【００４１】
［保液性試験の評価結果］
表２に示した実施例１〜４、比較例１〜４の各シートを用いて、保液性試験を行った。
この評価結果を表３に示した。
【００４２】
［耐蒸散性試験の評価結果］
表２に示した実施例１〜４、比較例１〜４の各シートを用いて、耐蒸散性試験を行った。
この評価結果を表３に示した。
【００４３】
［通液性試験の評価結果（２）］
実施例１〜４、比較例１〜４の各シートを用いて、通液性試験を行った。
この評価結果を表３示した。
【００４４】
【表３】
2015016593.tif 000005
【００４５】
表２から判るように、本発明の実施例１〜４の積層シートは比較例１、比較例３の積層シートと比べると保液性は同等であり、通液性は大幅に良好になり、耐蒸散性はやや劣る結果であることが判った。また、比較例２、比較例４のシートと比べると保液性および通液性についてやや劣るものの、耐蒸散性は良好であることが判った。
以上の結果より、本発明の実施例１〜４の積層シートは優れた通液性を備え、かつ耐蒸散性も有していることが判った。
【００４６】
［肌装着試験］
実施例１〜４、比較例１〜４の各シートをトムソン刃によって打ち抜き加工を行い、図１に示す化粧用マスクを製造した。得られた各化粧用マスクは、顔面の中央を通る縦線で一回折りたたみ、次いでその中央を通る横線で一回折りたたみ、さらにその中央を通る縦線で一回折りたたんで八つ折りにした。折りたたんだ各マスクをチャック付きポリエチレン袋（生産日本社製、ユニパック（商品名）  Ｅ−４）に各々挿入し、化粧液(資生堂社製、エリクシールシュペリエル・リフトモイストローションIII（商品名））を２０ｍＬ注入したのち、空気が入らないように密封した。得られたマスクおよび化粧液の入ったポリエチレン袋を机の上に置き、手のひらで１０回押さえて、化粧液含浸化粧用マスクを得た。
得られた各化粧液含浸化粧用マスクを女性モニター５名に装着させ、１０分後の使用感についてインタビューした。結果について表３に示す。
【００４７】
【表４】
2015016593.tif 000006
◎  化粧液の乾きは感じられず、密着性も良好である。
○  化粧液の乾きは感じられないが、密着性やや不良である。
×  化粧液が乾いてしまい、マスクが剥がれてしまい、密着性が不良である。
【００４８】
表３から判るように、本発明の実施例１〜４の化粧用マスクは、１０分後も化粧液の乾燥は感じられず、密着感も良好との評価であった。これに対して、比較例１、比較例３の化粧用マスクは一部のモニターより、化粧液の乾きは感じられないものの、マスクがごわごわして硬く、肌追随性が悪く、密着性がやや不良との評価であった。また、比較例２、比較例４のマスクは化粧液が乾いてしまい顔面から剥がれてしまう結果であった。
以上の結果から、本発明の実施例１〜４のマスクは、化粧用マスクとして優れた性能を有していることが判った。
【産業上の利用可能性】
【００４９】
本発明の積層シートは、乾燥し難く、適度な柔軟性を備えているので、化粧用シートに好適に使用することができる。また、従来の疎水性穴あきフィルムをラミネートした積層不織布と比較して通液性に優れるので、マスク包装体にも好適に利用できる。
【図１】
2015016593.tif 000007